REVENDICATIONS 1 Matériau thermodur à tenue au choc améliorée comprenant : # 99 à 20% d'une résine thermodure, # 1 à 80% d'un modifiant choc comprenant au moins un copolymère choisi parmi les copolymères à blocs S-B-M, B-M et M-B-M dans lesquels: chaque bloc est relié à l'autre au moyen d'une liaison covalente ou d'une molécule intermédiaire reliée à l'un des blocs par une liaison covalente et à l'autre bloc par une autre liaison covalente, > M est un PMMA homopolymère ou un copolymère comprenant au moins 50% en poids de méthacrylate de méthyle, > B est incompatible avec la résine thermodure et avec le bloc M et sa température de transition vitreuse Tg est inférieure à la temp d'utilisation du matériau thermodur, > S est incompatible avec la résine thermodure, le bloc B et le bloc M et sa Tg ou sa température de fusion Tf est supérieure à la Tg de B. 2 Matériau selon la revendication 1 dans lequel les blocs M des copolymères à blocs sont constitués de PMMA syndiotactique à au moins 60%. 3 Matériau selon la revendication 1 ou 2 dans lequel les blocs M des copolymères à blocs comprennent des monomères réactifs, avantageusement le méthacrylate de glycidyle ou le méthacrylate de tertiobutyle. 4 Matériau selon l'une quelconque des revendications précédentes dans lequel la Tg des blocs B des copolymères à blocs est inférieure à 0 C. 5 Matériau selon la revendication 4 dans lequel la Tg des blocs B des copolymères à blocs est inférieure à -40 C. 6 Matériau selon la revendication 5 dans lequel les blocs B des copolymères à blocs sont constitués en majorité de polybutadiène-1,4. 7 Matériau selon l'une quelconque des revendications 4 à 6 dans lequel les diènes du bloc B sont hydrogénés. 8 Matériau selon la revendication 4 dans lequel le bloc B est constitué de poly(acrylate de butyle). 9 Matériau selon l'une quelconque des revendications précédentes dans lequel la Tg ou la Tf de S est supérieure à 23 C. 10 Matériau selon la revendication 9 dans lequel la Tg ou la Tf de S est supérieure à 50 C. 11 Matériau selon la revendication 10 dans lequel S est du polystyrène. 12 Matériau selon l'une quelconque des revendications précédentes dans lequel la masse molaire moyenne en nombre des copolymères à blocs peut être comprise entre 10000 g/mol et 500000 g/mol. 13 Matériau selon la revendication 12 dans lequel la masse molaire moyenne en nombre des copolymères à blocs peut être comprise entre 20000 g/mol et 200000 g/mol. 14 Matériau selon l'une quelconque des revendications précédentes dans lequel la proportion de modifiant choc est de 1 à 35% pour respectivement 99 à 65% de résine thermodure. 15 Matériau selon la revendication 14 dans lequel la proportion de modifiant choc est de 8 à 32% pour respectivement 92 à 68% de résine thermodure. 16 Matériau selon l'une quelconque des revendications précédentes dans lequel le modifiant choc comprend au moins un des copolymères blocs MB-M, S-B-M et au moins un polymère choisi parmi les c#ur- écorce (A), les élastomères fonctionnalisés, les copolymères blocs S-B et les caoutchoucs réactifs ATBN ou CTBN . 17 Matériau selon la revendication 16 dans lequel les blocs S et B du dibloc S-B sont ceux des revendications 1 et 4 à 11. 18 Matériau selon la revendication 17 dans lequel le dibloc S-B a une masse molaire moyenne en nombre qui peut être comprise entre 10000 g/mol et 500000 g/mol. 19 Matériau selon l'une quelconque des revendications 16 à 18 dans lequel le modifiant choc comprend au moins un copolymère bloc S-B-M et au moins un copolymère bloc S-B. 20 Matériau selon l'une quelconque des revendications 16 à 18 dans lequel le modifiant choc comprend au moins un copolymère bloc S-B-M et au moins un polymère c#ur-écorce (A). 21 Matériau selon l'une quelconque des revendications 16 à 18 dans lequel le modifiant choc comprend au moins un copolymère bloc S-B-M, au moins un caoutchouc réactif ATBN ou CTBN et éventuellement un copolymère bloc S-B. 22 Matériau selon l'une quelconque des revendications précédentes dans lequel tout ou partie du tribloc S-B-M est remplacée par un pentabloc MS-B-S-M ou M-B-S-B-M. 23 Matériau selon l'une quelconque des revendications précédentes dans lequel la résine thermodure provient de la réaction d'une résine époxy thermodurcissable et d'un durcisseur.